(57)【要約】  本発明は、溶媒−高分子粒子の相互作用因子（ｓｏｌｖｅｎｔ−ｐｏｌｙｍｅｒ  ｉｎｔｅｒａｃｔｉｏｎ  ｐａｒａｍｅｔｅｒ）αＰｉおよび溶媒−（メタ）アクリレートバインダーの相互作用因子（ｓｏｌｖｅｎｔ−（ｍｅｔｈ）ａｃｒｙｌａｔｅ  ｂｉｎｄｅｒ  ｉｎｔｅｒａｃｔｉｏｎ  ｐａｒａｍｅｔｅｒ）αＢｉを用いてスクリーニングされた溶媒、高分子粒子および（メタ）アクリレートバインダーを含む組成物、その硬化物を含む光学フィルムおよびディスプレイ装置に関する。
2021532245.tif 000002
【特許請求の範囲】
【請求項１】
高分子粒子、（メタ）アクリレートバインダーおよび溶媒を含み、
前記溶媒は、下記式１により計算された溶媒−高分子粒子の相互作用因子αＰｉおよび下記式２により計算された溶媒−（メタ）アクリレートバインダーの相互作用因子αＢｉを用いてスクリーニングされた溶媒を含む、組成物：
【数１】
2021532245.tif 000018
上記式１中、
ＮＰは高分子粒子を構成する高分子の種類の個数を意味し、
ａｊは全体高分子粒子の重量に対する各高分子粒子の重量比率を意味し、
△μｊｉは高分子粒子ｊに対する溶媒ｉの混合エネルギーを意味し、△μｓｊｉは前記△μｊｉの標準化された値であり、
【数２】
2021532245.tif 000019
上記式２中、
ＮＢは（メタ）アクリレートバインダーの種類の個数を意味し、
ａｋは全体（メタ）アクリレートバインダーの重量に対する各（メタ）アクリレートバインダーの重量比率を意味し、
△μｋｉは（メタ）アクリレートバインダーｋに対する溶媒ｉの混合エネルギーを意味し、△μｓｋｉは前記△μｋｉの標準化された値である。
【請求項２】
△μｓｊｉは下記式１−１で表し、
△μｓｋｉは下記式２−１で表す、請求項１に記載の組成物：
【数３】
2021532245.tif 000020
上記式１−１中、
△μｊｉは高分子粒子ｊに対する溶媒ｉの混合エネルギーを意味し、
Ｍｊは前記△μｊｉの平均を意味し、
σｊは前記△μｊｉの標準偏差を意味し、
【数４】
2021532245.tif 000021
上記式２−１中、
△μｋｉは（メタ）アクリレートバインダーｋに対する溶媒ｉの混合エネルギーを意味し、
Ｍｋは前記△μｋｉの平均を意味し、
σｋは前記△μｋｉの標準偏差を意味する。
【請求項３】
前記高分子粒子に対する溶媒の混合エネルギーおよび前記（メタ）アクリレートバインダーに対する溶媒の混合エネルギーは、ＣＯＳＭＯ−ＲＳ理論を利用して計算した値である、請求項１または２に記載の組成物。
【請求項４】
前記αＰｉは２つの異なる基準溶媒それぞれのαＰｉ値の間に位置し、
前記αＢｉは２つの異なる基準溶媒それぞれのαＢｉ値の間に位置する、請求項１〜３のいずれか一項に記載の組成物。
【請求項５】
前記スクリーニングされた溶媒は、沸点が６８．５〜１５０℃である、請求項１〜４のいずれか一項に記載の組成物。
【請求項６】
前記スクリーニングされた溶媒は、ジイソプロピルエーテル、２−メチル−２−ブタノール、ジエチルメチルアミン、ベンゼンおよびトリクロロエテンからなる群より選ばれた１つ以上を含む、請求項１〜５のいずれか一項に記載の組成物。
【請求項７】
前記高分子粒子は、ポリエチレン（ＰＥ）、ポリビニルフルオライド（ＰＶＦ）、ポリビニルクロライド（ＰＶＣ）、ポリビニリデンフルオライド（ＰＶＤＦ）、ポリビニリデンクロライド（ＰＶＤＣ）、ポリクロロトリフルオロエチレン（ＰＣＴＦＥ）、ポリテトラフルオロエチレン（ＰＴＦＥ）、ポリプロピレン（ＰＰ）、エチレンビニルアセテート（ＥＶＡ）、ポリメチルメタクリレート（ＰＭＭＡ）、ポリ（１−ブテン）、ポリ（４−メチルペンテン）、ポリスチレン、ポリビニルピリジン、ポリブタジエン、ポリイソプレン、ポリクロロプレン、スチレン−アクリロニトリル共重合体（ＳＡＮ）、スチレン−アクリレート共重合体、スチレン−メタクリレート共重合体、スチレン−メチルメタクリレート共重合体、アクリロニトリル−ブタジエン−スチレン三元共重合体、エチレン−メタクリル酸共重合体、スチレン−ブタジエンゴム、ニトリルゴム、テトラフルオロエチレン共重合体、ポリアクリレート、ポリメタクリレート、ポリアクリルアミド、ポリビニルアセテート、ポリビニルアルコール、ポリビニルブチラール、ポリビニルエーテル、ポリビニルピロリドン、ポリビニルカルバゾール、ポリウレタン、ポリアセタール、ポリエチレングリコール、ポリプロピレングリコール、エポキシ樹脂、ポリフェニレンオキシド、ポリエチレンテレフタレート、ポリブチレンテレフタレート、ポリジヒドロキシメチルシクロヘキシルテレフタレート、セルロースエステル、ポリカーボネート、ポリアミド、ポリイミドおよびポリアリーレンからなる群より選ばれる１種以上を含む、請求項１〜６のいずれか一項に記載の組成物。
【請求項８】
前記（メタ）アクリレートバインダーは、（メタ）アクリレート系単量体、（メタ）アクリレート系オリゴマーおよび（メタ）アクリレート系単量体の（共）重合体からなる群より選ばれる１種以上である、請求項１〜７のいずれか一項に記載の組成物。
【請求項９】
請求項１に記載の溶媒−高分子粒子の相互作用因子αＰｉおよび溶媒−（メタ）アクリレートバインダーの相互作用因子αＢｉを用いて溶媒をスクリーニングする段階；および
前記スクリーニングした溶媒、高分子粒子および（メタ）アクリレートバインダーを含む組成物を製造する段階；を含む組成物の製造方法。
【請求項１０】
請求項１〜８のいずれか一項に記載の組成物の硬化物を含む、光学フィルム。
【請求項１１】
前記光学フィルムは、下記式３によるヘイズ変化量（△Ｈ）が０．４％以下である、請求項１０に記載の光学フィルム：
［式３］
△Ｈ（％）＝│Ｈｆ−Ｈｉ│
上記式３中、
Ｈｆは温度８５℃および湿度８５％で２４時間維持させた後の光学フィルムのヘイズであり、
Ｈｉは高温高湿で維持させる前の光学フィルムのヘイズである。
【請求項１２】
前記光学フィルムは、厚さが１〜１００μｍである、請求項１０または１１に記載の光学フィルム。
【請求項１３】
請求項１０〜１２のいずれか一項に記載の光学フィルムを含むディスプレイ装置。
【発明の詳細な説明】
【技術分野】
【０００１】
関連出願との相互参照
本出願は、２０１９年３月７日付の韓国特許出願第１０−２０１９−００２６５０２号および２０２０年３月３日付の韓国特許出願第１０−２０２０−００２６６６７号に基づく優先権の利益を主張し、当該韓国特許出願の文献に開示されたすべての内容は本明細書の一部として含まれる。
【０００２】
本発明は、光学フィルム用組成物、これを含む光学フィルムおよびディスプレイ装置に関する。より詳しくは、相互作用因子を用いてスクリーニングされた溶媒、高分子粒子および（メタ）アクリレートバインダーを含む光学フィルム用組成物、これを含む光学フィルムおよびディスプレイ装置に関する。
【背景技術】
【０００３】
有機電界発光素子（ＯＥＬＤ）、または液晶表示素子（ＬＣＤ）のようなディスプレイ装置において、外光の反射または像の映りによるコントラストの低下や、視認性の低下を防止することが要求される。このために、光の散乱または光学干渉などを利用して像の映りや反射などを低減するために、ディスプレイ装置の表面に光学フィルムが形成されている。
【０００４】
例えば、液晶表示素子などにおいては以前から防眩フィルムが形成されてきた。このような防眩フィルムを製造するための組成物には、バインダー、高分子微粒子、無機微粒子、溶媒および添加剤などが含まれる。
【０００５】
ただし、前記組成物の硬化物である防眩フィルムに溶媒が全て乾燥せずにフィルム内に残留した場合、高分子微粒子、つまり、高分子（ｐｏｌｙｍｅｒ）が膨らむ膨潤（ｓｗｅｌｌｉｎｇ）現象が発生することがある。具体的には、高分子が溶媒に露出する場合、高分子の鎖（ｃｈａｉｎ）の隙間に溶媒分子が侵入して高分子の重量と体積が増加して高分子が膨張する膨潤現象が発生する。溶媒に対する高分子の膨潤現象は高分子の構造、分子量、分子量分布、溶媒の特性などのような多様な要因により大きく変化するため、高分子の膨潤現象を明確に予測できる方法は今のところ存在しておらず、実験的に様々な溶媒をテストして当該高分子に適した溶媒を選択する方法を使用する。
【０００６】
溶媒に対する高分子の膨潤現象は高分子微粒子およびこれを含む組成物の特性を評価できる重要な要素であるため、これを正確に予測、評価できるならば、高分子、およびこれを含む組成物の物性を向上させるのに非常に有用になると期待される。
【０００７】
一方、大韓民国公開特許第２０１５−００４１４１７号では、溶媒のハンセン溶解度因子（Ｈａｎｓｅｎ  Ｓｏｌｕｂｉｌｉｔｙ  Ｐａｒａｍｅｔｅｒ）を調整した値を用いて溶媒が高分子に侵入する膨潤現象を定量的に評価する変数である溶媒−高分子膨潤指数（Ｓｏｌｖｅｎｔ−Ｐｏｌｙｍｅｒ  Ｓｗｅｌｌｉｎｇ  Ｐａｒａｍｅｔｅｒ：Ｓ−ＰＳＰ）を開発し、これを用いて溶媒に対して高分子が呈し得る膨潤特性を包括的かつ定量的に評価する方法である膨潤バンド（Ｓｗｅｌｌｉｎｇ  Ｂａｎｄ）を開示した。
【０００８】
しかし、前記ハンセン溶解度因子を用いる方法は熱力学的アプローチ方式で、高分子の特定の相互作用を無視する単純な方法論に基づく。したがって、両者の計算に基づく方法論に比べて、分子間の相互作用が不正確であるという報告がある。また、前記方法では、溶媒による高分子の膨潤を予測できるだけで、アクリルバインダーとの相互作用は考慮されていない。
【０００９】
また、日本国公開特許第２００９−０５７５３３号では、高分子樹脂を２成分混合薬液に浸漬したときの飽和膨潤量をＦｌｏｒｙ−Ｈｕｇｇｉｎｓ相互作用パラメータ、混合薬液の第一成分と第二成分との相互作用パラメータ、混合薬液の第一成分と樹脂との相互作用パラメータ、混合薬液の第二成分と樹脂との相互作用パラメータを用いて予測する方法を開示している。
【００１０】
前記方法も、混合溶媒による高分子粒子の膨潤現象だけを扱っているに過ぎず、アクリルバインダーとの相互作用によるスクリーニングは考慮されていない。
【００１１】
また、バインダー内に存在する高分子粒子を溶媒に接触して組成物を製造する場合、溶媒と高分子粒子だけの膨潤特性だけでは高分子粒子の膨潤程度を正確に予測できないので、このような高分子粒子−バインダー−溶媒システムに適した膨潤測定方法および溶媒のスクリーニング方法が要求される。
【先行技術文献】
【特許文献】
【００１２】
【特許文献１】大韓民国公開特許第２０１５−００４１４１７号
【特許文献２】日本国公開特許第２００９−０５７５３３号
【発明の概要】
【発明が解決しようとする課題】
【００１３】
本発明は、上記の従来技術の問題点を解決するためのものであって、溶媒−高分子粒子の相互作用因子と溶媒−バインダーの相互作用因子を用いて溶媒をスクリーニングして、バインダー内に存在する高分子粒子に適切な膨潤程度をもたせる最適な溶媒を含む組成物、その硬化物を含む光学フィルムおよびディスプレイ装置を提供しようとする。
【課題を解決するための手段】
【００１４】
上記の目的を達成するために、本発明の一側面は、
高分子粒子、（メタ）アクリレートバインダーおよび溶媒を含み、前記溶媒は、溶媒−高分子粒子の相互作用因子（ｓｏｌｖｅｎｔ−ｐｏｌｙｍｅｒ  ｉｎｔｅｒａｃｔｉｏｎ  ｐａｒａｍｅｔｅｒ）αＰｉおよび溶媒−（メタ）アクリレートバインダーの相互作用因子（ｓｏｌｖｅｎｔ−（ｍｅｔｈ）ａｃｒｙｌａｔｅ  ｂｉｎｄｅｒ  ｉｎｔｅｒａｃｔｉｏｎ  ｐａｒａｍｅｔｅｒ）αＢｉを用いてスクリーニングされた溶媒を含む組成物を提供する。
【００１５】
また、本発明の他の側面は、
溶媒−高分子粒子の相互作用因子（ｓｏｌｖｅｎｔ−ｐｏｌｙｍｅｒ  ｉｎｔｅｒａｃｔｉｏｎ  ｐａｒａｍｅｔｅｒ）αＰｉおよび溶媒−（メタ）アクリレートバインダーの相互作用因子（ｓｏｌｖｅｎｔ−（ｍｅｔｈ）ａｃｒｙｌａｔｅ  ｂｉｎｄｅｒ  ｉｎｔｅｒａｃｔｉｏｎ  ｐａｒａｍｅｔｅｒ）αＢｉを用いて溶媒をスクリーニングする段階；および前記スクリーニングした溶媒、高分子粒子および（メタ）アクリレートバインダーを含む組成物を製造する段階；を含む組成物の製造方法を提供する。
【００１６】
さらに、本発明のさらに他の側面は、
前記組成物の硬化物を含む光学フィルムおよびディスプレイ装置を提供する。
【発明の効果】
【００１７】
本発明によれば、溶媒−高分子粒子の相互作用因子と溶媒−バインダーの相互作用因子を用いて光学フィルム用組成物に含まれている（メタ）アクリレートバインダー内に存在する高分子粒子の溶媒に対する膨潤程度を定量的に予測できる。
【００１８】
より詳しくは、溶媒−高分子粒子−バインダーの３成分系システムである組成物において、前記溶媒−高分子粒子の相互作用因子と溶媒−バインダーの相互作用因子を用いて膨潤現象で発生する高分子粒子およびバインダーの体積または重量の増加量を予測でき、当該高分子粒子およびバインダーに適したスクリーニングされた溶媒が含まれる。
【００１９】
したがって、本発明による組成物は、特性に大きな影響を及ぼす溶媒に対する高分子粒子の膨潤現象を実験なくても正確に評価して適した溶媒を含むことができる。
【図面の簡単な説明】
【００２０】
【図１】溶媒−高分子粒子の相互作用因子、および溶媒−バインダーの相互作用因子を図式化したグラフである。
【発明を実施するための形態】
【００２１】
本明細書において、第１、第２などの用語は多様な構成要素を説明するのに用いられ、前記用語は１つの構成要素を他の構成要素から区別する目的でのみ用いられる。
【００２２】
また、本明細書において、（メタ）アクリレート［（Ｍｅｔｈ）ａｃｒｙｌａｔｅ］は、アクリレート（ａｃｒｙｌａｔｅ）およびメタクリレート（Ｍｅｔｈａｃｒｙｌａｔｅ）の両方ともを含む意味である。
【００２３】
さらに、本明細書において、（共）重合体は、共重合体（ｃｏ−ｐｏｌｙｍｅｒ）および単独重合体（ｈｏｍｏ−ｐｏｌｙｍｅｒ）の両方ともを含む意味である。
【００２４】
また、本明細書で用いられる用語は単に例示的な実施例を説明するために使用されたもので、本発明を限定しようとする意図ではない。単数の表現は、文脈上、明らかに異なって意味しない限り、複数の表現を含む。本明細書において、「含む」、「備える」または「有する」などの用語は、実施された特徴、数字、段階、構成要素またはこれらを組み合わせたものが存在することを指定するものであって、１つまたはそれ以上の他の特徴や数字、段階、構成要素またはこれらを組み合わせたものの存在または付加の可能性を予め排除しないことが理解されなければならない。
【００２５】
本発明は多様な変更が加えられて様々な形態を有し得るが、特定の実施例を例示し下記に詳しく説明する。しかし、これは本発明を特定の開示形態について限定しようとするものではなく、本発明の思想および技術範囲に含まれるあらゆる変更、均等物乃至代替物を含むことが理解されなければならない。
【００２６】
以下、本発明の一実施形態による組成物、その硬化物を含む光学フィルムおよびディスプレイ装置について説明する。
【００２７】
発明の一実施形態による光学フィルム用組成物は、高分子粒子、（メタ）アクリレートバインダーおよび溶媒を含み、前記溶媒は、計算された溶媒−高分子粒子の相互作用因子（ｓｏｌｖｅｎｔ−ｐｏｌｙｍｅｒ  ｉｎｔｅｒａｃｔｉｏｎ  ｐａｒａｍｅｔｅｒ）αＰｉおよび計算された溶媒−（メタ）アクリレートバインダーの相互作用因子（ｓｏｌｖｅｎｔ−（ｍｅｔｈ）ａｃｒｙｌａｔｅ  ｂｉｎｄｅｒ  ｉｎｔｅｒａｃｔｉｏｎ  ｐａｒａｍｅｔｅｒ）αＢｉを用いてスクリーニングされた溶媒を含む。
【００２８】
高分子粒子が溶媒に露出する場合、高分子粒子の鎖の間ごとに溶媒が入って高分子粒子が膨らむ膨潤（ｓｗｅｌｌｉｎｇ）現象が起こる。このような膨潤現象により、溶媒と高分子粒子とを含む組成物内で高分子粒子の体積または重量の増加が生じ、これによって組成物の特性が大きな影響を受ける。このような高分子粒子の膨潤現象による組成物の特性の変化は、コーティング、半導体パッケージング、膜分離、リソグラフィ（ｌｉｔｈｏｇｒａｐｈｙ）、薬物放出調節系などの多様な状況で発生して問題とされうる。
【００２９】
高分子粒子の膨潤現象に影響を及ぼす要素としては、温度、ｐＨ、高分子粒子の架橋（ｃｒｏｓｓｌｉｎｋｉｎｇ）程度、高分子粒子の構造、分子量、分子量分布、溶媒の種類などの多様な因子がある。特に、高分子粒子が（メタ）アクリレートバインダー内に存在する場合、溶媒によって、高分子粒子の膨潤程度が大きく異なりうる。
【００３０】
例えば、光学フィルムを形成するための用途に提供され、高分子粒子、（メタ）アクリレートバインダーおよび溶媒を含む組成物において高分子粒子が適切に膨潤されなければ、コーティング層内でバインダーと高分子粒子との間に微細な空間（ｖｏｉｄ）が生じ、これによって最終フィルムのヘイズが上昇する問題点がある。具体的には、ヘイズは高温および高湿条件で影響を大きく受けるもので、前記バインダーと高分子粒子との間に微細な空間（ｖｏｉｄ）が生じることによって、高温および高湿条件の前後のヘイズ変化量が大きく増加する問題点がある。これに対し、前記高分子粒子が過度に膨潤する場合、分散性が低くなったり、粒子同士の結合またはかたまりが増加してコーティング面が不均一になりうる。したがって、組成物の特性を調節するために、このような溶媒に対する高分子粒子の膨潤現象を正確に評価し予測できる方法が必要である。
【００３１】
そこで、本発明の発明者らは、溶媒に対する溶質の混合エネルギー（ｍｉｘｉｎｇ  ｅｎｅｒｇｙ）を用いて溶媒−高分子粒子の相互作用因子（ｓｏｌｖｅｎｔ−ｐｏｌｙｍｅｒ  ｉｎｔｅｒａｃｔｉｏｎ  ｐａｒａｍｅｔｅｒ）と溶媒−（メタ）アクリレートバインダーの相互作用因子（ｓｏｌｖｅｎｔ−（ｍｅｔｈ）ａｃｒｙｌａｔｅ  ｂｉｎｄｅｒ  ｉｎｔｅｒａｃｔｉｏｎ  ｐａｒａｍｅｔｅｒ）を計算し、これら２つの相互作用因子により（メタ）アクリレートバインダー内に存在する高分子粒子を所望の程度に膨潤させる溶媒を実験なしにスクリーニングできることに着目して、本発明を完成した。
【００３２】
より詳しくは、溶媒−高分子粒子の相互作用因子（ｓｏｌｖｅｎｔ−ｐｏｌｙｍｅｒ  ｉｎｔｅｒａｃｔｉｏｎ  ｐａｒａｍｅｔｅｒ）αＰｉは、下記式１によって定義される：
【００３３】
【数１】
2021532245.tif 000003
【００３４】
上記式１中、
ＮＰは高分子粒子を構成する高分子の種類の個数を意味し、
ａｊは全体高分子粒子の重量に対する各高分子粒子の重量比率を意味し、
△μｊｉは高分子粒子ｊに対する溶媒ｉの混合エネルギー（ｍｉｘｉｎｇ  ｅｎｅｒｇｙ）を意味し、△μｓｊｉは前記△μｊｉの標準化された（ｓｔａｎｄａｒｄｉｚａｔｉｏｎ）値で、下記式１−１で表すことができる：
【００３５】
【数２】
2021532245.tif 000004
【００３６】
上記式１−１中、
△μｊｉは高分子粒子ｊに対する溶媒ｉの混合エネルギー（ｍｉｘｉｎｇ  ｅｎｅｒｇｙ）を意味し、
Ｍｊは前記△μｊｉの平均を意味し、
σｊは前記△μｊｉの標準偏差を意味する。
【００３７】
これと同様に、溶媒−（メタ）アクリレートバインダーの相互作用因子（ｓｏｌｖｅｎｔ−（ｍｅｔｈ）ａｃｒｙｌａｔｅ  ｂｉｎｄｅｒ  ｉｎｔｅｒａｃｔｉｏｎ  ｐａｒａｍｅｔｅｒ）αＢｉを、下記式２で定義される：
【００３８】
【数３】
2021532245.tif 000005
【００３９】
上記式２中、
ＮＢは（メタ）アクリレートバインダーの種類の個数を意味し、
ａｋは全体（メタ）アクリレートバインダーの重量に対する各（メタ）アクリレートバインダーの重量比率を意味し、
△μｋｉは（メタ）アクリレートバインダーｋに対する溶媒ｉの混合エネルギー（ｍｉｘｉｎｇ  ｅｎｅｒｇｙ）を意味し、△μｓｋｉは前記△μｋｉの標準化された（ｓｔａｎｄａｒｄｉｚａｔｉｏｎ）値で、下記式２−１で表すことができる：
【００４０】
【数４】
2021532245.tif 000006
【００４１】
上記式２−１中、
△μｋｉは（メタ）アクリレートバインダーｋに対する溶媒ｉの混合エネルギー（ｍｉｘｉｎｇ  ｅｎｅｒｇｙ）を意味し、
Ｍｋは前記△μｋｉの平均を意味し、
σｋは前記△μｋｉの標準偏差を意味する。
【００４２】
上記式１および２中、高分子粒子に対する溶媒の混合エネルギーおよび（メタ）アクリレートバインダーに対する溶媒の混合エネルギーはＣＯＳＭＯ−ＲＳ理論を利用して計算した値を意味し、より詳しい内容はJohn Wiley & Sons, Ltd. WIREs Computational Molecular Science, 2011, Vol.1, Issue 5, pp699-709 (DOI:10.1002/wcms.56)を参照できる。
【００４３】
一方、各溶媒に高分子粒子と（メタ）アクリレートバインダーをそれぞれ一定の濃度に溶解して挙動を観察できる。例えば、各溶媒に高分子粒子を約３〜１０重量％投入し、約３分間混合した後に溶液を観察した場合、高分子粒子の種類によって沈殿速度が異なり、一部の溶媒は高分子粒子を速い速度で膨潤させて高分子粒子間の凝結（Ａｇｇｒｅｇａｔｉｏｎ）が形成されることを確認して適切な溶媒をスクリーニングできる。このような挙動の差は上述した溶媒−高分子粒子の相互作用因子αＰｉと相関関係を示すことができる。
【００４４】
一方、各溶媒に（メタ）アクリレートバインダーを一定の濃度で投入および混合後に上述した方法のように挙動を観察できるが、（メタ）アクリレートバインダー自体が透明であるか沈殿がうまく行われないことにより、溶媒内で（メタ）アクリレートバインダーの挙動の観察が困難で、適切な溶媒をスクリーニングできない問題点があった。
【００４５】
しかし、前記一実施形態による光学フィルム用組成物は、溶媒に直接的に（メタ）アクリレートバインダーおよび高分子粒子を投入しなくても、上記式１から溶媒−高分子粒子の相互作用因子であるαＰｉを計算し、上記式２から溶媒−（メタ）アクリレートバインダーの相互作用因子であるαＢｉを計算し、選定された２つの基準溶媒のαＰｉとαＢｉとの間の値を有する溶媒をスクリーニングして、当該（メタ）アクリレートバインダーと高分子粒子に適切な溶媒を探すことができる。
【００４６】
前記組成物に含まれているスクリーニングされた溶媒の溶媒−高分子粒子の相互作用因子αＰｉは−０．５０〜０．５０、−０．４５〜０．４５、または−０．４０〜０．４０であってもよい。また、前記組成物に含まれているスクリーニングされた溶媒の溶媒−（メタ）アクリレートバインダーの相互作用因子αＢｉは−０．１０〜０．２０、−０．０５〜０．１５、または−０．０３〜０．１３であってもよい。
【００４７】
前記スクリーニングされた溶媒のαＰｉの値が小さすぎる場合、高分子粒子の表面への溶媒の侵入が強く現れて高分子粒子が溶解したり大きさが小さくなり、αＰｉの値が大きすぎる場合、高分子粒子の表面に溶媒が侵入せず空気と水分によって高分子粒子と（メタ）アクリレートバインダーとの間に変形が生じることがある。
【００４８】
一方、前記スクリーニングされた溶媒のαＢｉの値が小さすぎる場合、溶媒−バインダー間の混合が不十分で硬化物内にバインダーが不均一に分布し、αＢｉの値が大きすぎる場合、バインダーと高分子粒子との間の相互作用（Ｉｎｔｅｒａｃｔｉｏｎ）が低下して高分子粒子の凝集が現れないことがある。
【００４９】
また、前記スクリーニングされた溶媒は、ジイソプロピルエーテル、２−メチル−２−ブタノール、ジエチルメチルアミン、ベンゼンおよびトリクロロエテンからなる群より選ばれた１つ以上を含むことができる。
【００５０】
一方、前記選定された２つの基準溶媒は、光学フィルム用組成物およびハードコート層に含まれるものであれば特に限定はないが、高分子粒子または（メタ）アクリレートバインダーが溶媒に分散／溶解する程度が全く異なる２種の溶媒で選定可能である。具体的には、前記溶媒−高分子粒子の相互作用因子αＰｉの差が大きい溶媒の中から、溶媒−（メタ）アクリレートバインダーの相互作用因子αＢｉの差も大きい溶媒２つで選定可能である。このようなαＰｉおよびαＢｉの差が大きい溶媒２つを基準溶媒として選定することによって、高分子粒子に対する挙動の差が大きい溶媒の中でも多様な溶媒候補群を選定することができる。また、αＰｉの差が大きい溶媒の中から、αＢｉの差が大きい溶媒２つを基準溶媒として選定することによって、（メタ）アクリレートバインダーと溶媒の相互作用よりは、高分子粒子と溶媒の相互作用が大きいか小さい溶媒を探す可能性が高くなる。前記αＰｉおよびαＢｉの差が大きい溶媒２つを基準溶媒として用いて、バインダーと溶媒の相互作用および／または高分子粒子と溶媒の相互作用が大きいか小さい溶媒をスクリーニングし、該スクリーニングされた溶媒を組成物に含むことによって、高分子粒子−バインダー間の適切な混合が誘導されて高分子粒子の凝集が均一であり、特に、高分子粒子の凝集体が過度に小さいか大きくないように形成され、高分子粒子の表面に侵入された溶媒によってバインダーと高分子粒子の表面との間の結合が容易に行われる。
【００５１】
一方、前記基準溶媒はこれによって限定することはないが、例えば、トルエン、２−ブタノール、ｎ−ブタノール、メタノール、エタノール、イソプロピルアルコール、メチルエチルケトン、メチルイソブチルケトン、エチルアセテート、テトラヒドロフラン、プロピレングリコールメチルエーテルアセテート、ジイソプロピルエーテル、２−メチル−２−ブタノール、ジエチルメチルアミン、ベンゼン、トリクロロエテンおよびプロピレングリコールメチルエーテルからなる群より選ばれた２種であってもよい。
【００５２】
例えば、前記トルエンと２−ブタノールの場合、高分子粒子−トルエンの混合エネルギー（相互作用因子）と高分子粒子−２−ブタノールの混合エネルギー（相互作用因子）の値は大きな差が現れるので、基準溶媒として前記トルエンと２−ブタノールを選定できる。したがって、選定された２つの基準溶媒がトルエンおよび２−ブタノールの場合、トルエンのαＰｉおよび２−ブタノールのαＰｉの間にαＰｉ値が位置し、トルエンのαＢｉおよび２−ブタノールのαＢｉの間にαＢｉ値が位置する溶媒をスクリーニングして、前記組成物にスクリーニングされた溶媒を含ませることができる。
【００５３】
図１は、上記式１から計算した溶媒−高分子粒子の相互作用因子、および上記式２から計算した溶媒−バインダーの相互作用因子を図式化したグラフで、（メタ）アクリレートバインダーとしては、２−ヒドロキシエチルアクリレートとトリメチロールプロパントリアクリレートが１：１で混合されたバインダーを用い、高分子粒子としては、Ｓｅｋｉｓｕｉ社の１１３ＢＱを用いて、前記溶媒−高分子粒子の相互作用因子および溶媒−バインダーの相互作用因子を計算し、これを溶媒ごとに示したものである。
【００５４】
前記図１のような相互作用因子がそれぞれ示されたグラフにより、基準溶媒であるトルエンおよび２−ブタノールそれぞれの溶媒−高分子粒子の相互作用因子および溶媒−バインダーの相互作用因子の間に、αＰｉおよびαＢｉ値が位置する溶媒をスクリーニングできる。
【００５５】
前記スクリーニングされた溶媒を必須として含む前記一実施形態による組成物は、高分子粒子の溶解度が高く、溶媒に対する（メタ）アクリレートバインダーの溶解度が高いという利点がある。また、前記組成物は、選定された２つの基準溶媒の少なくとも１つを含む組成物に比べても、高分子粒子および（メタ）アクリレートバインダーの溶解度が顕著に高く現れる。さらに、このような溶媒スクリーニング方法は、溶媒内の（メタ）アクリレートバインダーの挙動を観察できない際にも活用可能であるという利点がある。
【００５６】
また、このようなスクリーニングされた溶媒、高分子粒子および（メタ）アクリレートバインダーを含む組成物は、膨潤現象などを正確に評価し予測して所望の組成物の特性を示すことができ、特に、基準溶媒よりも、（メタ）アクリレートバインダー内に含まれている高分子粒子をより良く膨潤させる溶媒あるいはより少なく膨潤させる溶媒を選ぶことが可能で、前記組成物の膨潤特性を精密に調節できる。このように選ばれた溶媒を含む前記組成物およびその硬化物を含む光学フィルムは、コントラストの低下や、視認性の低下を防止して光学特性を向上させ、特に、高温および高湿条件の前後のヘイズ変化量を低く制御することができる。
【００５７】
前記溶媒−高分子粒子の相互作用因子αＰｉおよび溶媒−（メタ）アクリレートバインダーの相互作用因子αＢｉを用いてスクリーニングされた溶媒は、沸点が７０〜１５０℃、８０〜１４０℃、または９０〜１３０℃であってもよい。前記沸点を満たすスクリーニングされた溶媒は、３０μｍ以下の薄膜のコーティングの際、乾燥オーブン内で溶媒の揮発が適切に行われてコーティング性が良好になり、（メタ）アクリレートバインダー内に高分子粒子が適切に分布して良好な光学特性が現れる。
【００５８】
前記一実施形態による組成物は、前記スクリーニングされた溶媒の他にも、一般にコーティング用組成物に使用可能な溶媒をさらに含むことができる。例えば、炭素数１〜６の低級アルコール類、アセテート類、ケトン類、セロソルブ類、ジメチルホルムアミド、テトラヒドロフラン、プロピレングリコールモノメチルエーテル、トルエンおよびキシレンからなる群より選ばれる１種または１種以上の混合物を使用することができる。
【００５９】
この時、前記低級アルコール類は、メタノール、エタノール、ブタノール、イソプロピルアルコール、ブチルアルコール、イソブチルアルコールまたはジアセトンアルコールなどが例に挙げられるが、これらの例に本発明が限定されるものではない。そして、前記アセテート類は、メチルアセテート、エチルアセテート、イソプロピルアセテート、ブチルアセテートまたはセロソルブアセテートが用いられ、前記ケトン類は、メチルエチルケトン、メチルイソブチルケトン、アセチルアセトンまたはアセトンが用いられるが、これらの例に限定されるものではない。
【００６０】
より具体的には、前記組成物は、２つの基準溶媒の少なくとも１つをさらに含むことができる。
【００６１】
前記組成物が前記スクリーニングされた溶媒の他に基準溶媒などの溶媒をさらに含むことによって、高分子粒子の凝集が過度に発現することによる光学物性の低下を防止でき、前記組成物の硬化物であるコーティングフィルムの密着力の低下によって剥離される問題点を防止できる。
【００６２】
前記一実施形態による組成物に含まれる高分子粒子はこれに特に限定されず、コーティング用組成物に使用可能な高分子であれば制限なく使用可能である。非限定的な例として、前記高分子粒子は、ポリオレフィン系、アクリレート系、ポリウレタン系、ポリエーテル系、ポリエステル系、ポリアミド系、ホルムアルデヒド系およびシリコーン系高分子、またはこれら高分子のモノマーのうちの２つ以上のモノマーから形成された共重合体を含むことができ、前記高分子のうちの２つ以上の組み合わせも含むことが可能である。例えば、ポリエチレン（ＰＥ）、ポリビニルフルオライド（ＰＶＦ）、ポリビニルクロライド（ＰＶＣ）、ポリビニリデンフルオライド（ＰＶＤＦ）、ポリビニリデンクロライド（ＰＶＤＣ）、ポリクロロトリフルオロエチレン（ＰＣＴＦＥ）、ポリテトラフルオロエチレン（ＰＴＦＥ）、ポリプロピレン（ＰＰ）、エチレンビニルアセテート（ＥＶＡ）、ポリメチルメタクリレート（ＰＭＭＡ）、ポリ（１−ブテン）、ポリ（４−メチルペンテン）、ポリスチレン、ポリビニルピリジン、ポリブタジエン、ポリイソプレン、ポリクロロプレン、スチレン−アクリロニトリル共重合体（ＳＡＮ）、スチレン−アクリレート共重合体、スチレン−メタクリレート共重合体、スチレン−メチルメタクリレート共重合体、アクリロニトリル−ブタジエン−スチレン三元共重合体、エチレン−メタクリル酸共重合体、スチレン−ブタジエンゴム、ニトリルゴム、テトラフルオロエチレン共重合体、ポリアクリレート、ポリメタクリレート、ポリアクリルアミド、ポリビニルアセテート、ポリビニルアルコール、ポリビニルブチラール、ポリビニルエーテル、ポリビニルピロリドン、ポリビニルカルバゾール、ポリウレタン、ポリアセタール、ポリエチレングリコール、ポリプロピレングリコール、エポキシ樹脂、ポリフェニレンオキシド、ポリエチレンテレフタレート、ポリブチレンテレフタレート、ポリジヒドロキシメチルシクロヘキシルテレフタレート、セルロースエステル、ポリカーボネート、ポリアミド、ポリイミドおよびポリアリーレンなどを含むことができるが、本発明がこれらに限定されるものではない。前記高分子は単独でまたは互いに異なる種類を組み合わせて含むことができる。
【００６３】
また、前記組成物に含まれる（メタ）アクリレートバインダーは特に限定されず、コーティング用組成物に使用可能な（メタ）アクリレートバインダーであれば制限なく使用可能である。例えば、前記（メタ）アクリレートバインダーは、（メタ）アクリレート系単量体、（メタ）アクリレート系オリゴマーまたは（メタ）アクリレート系単量体の（共）重合体などが挙げられる。前記（メタ）アクリレートバインダーは単独でまたは互いに異なる種類を組み合わせて使用可能である。
【００６４】
前記（メタ）アクリレート系単量体またはオリゴマーは、（メタ）アクリレート基を１以上、２以上または３以上含む単量体またはオリゴマーであってもよいし、例えば、ヒドロキシエチル（メタ）アクリレート、ヘキサンジオールジ（メタ）アクリレート、ブタンジオールジ（メタ）アクリレート、ヘキサエチル（メタ）アクリレート、ブチル（メタ）アクリレート、トリプロピレングリコールジ（メタ）アクリレート、エチレングリコールジ（メタ）アクリレート、トリメチロールプロパントリ（メタ）アクリレート、トリメチロールプロパンエトキシトリ（メタ）アクリレート、グリセリンプロポキシル化トリ（メタ）アクリレート、ペンタエリスリトールテトラ（メタ）アクリレート、ペンタエリスリトールトリ（メタ）アクリレート、ジペンタエリスリトールペンタ（メタ）アクリレート、ジペンタエリスリトールヘキサ（メタ）アクリレート、トリペンタエリスリトールヘプタ（メタ）アクリレートおよびこれらの２種以上の混合物であるか、またはウレタン変性アクリレートオリゴマー、エポキシドアクリレートオリゴマー、エーテルアクリレートオリゴマー、デンドリティックアクリレートオリゴマーまたはこれらの２種以上の混合物が挙げられる。この時、前記オリゴマーの分子量は１，０００〜２００，０００であってもよい。
【００６５】
また、前記（メタ）アクリレート系単量体の重合体または共重合体は、ウレタンアクリレートオリゴマー、エポキシアクリレートオリゴマー、ポリエステルアクリレートおよびポリエーテルアクリレートからなる反応性アクリレートオリゴマーの群；およびジペンタエリスリトールヘキサアクリレート、ジペンタエリスリトールヒドロキシペンタアクリレート、ペンタエリスリトールテトラアクリレート、ペンタエリスリトールトリアクリレート、トリメチレンプロピルトリアクリレート、プロポキシル化グリセロールトリアクリレート、トリメチルプロパンエトキシトリアクリレート、１，６−ヘキサンジオールジアクリレート、プロポキシル化グリセロールトリアクリレート、トリプロピレングリコールジアクリレートおよびエチレングリコールジアクリレートからなる多官能性アクリレート単量体の群より選ばれる１種以上の単量体に由来する部分をさらに含んでもよい。
【００６６】
また、前記一実施形態による組成物には、前記（メタ）アクリレートバインダーの他に、前記ビニル系単量体、ビニル系オリゴマーまたはビニル系単量体の（共）重合体をバインダーとしてさらに含むことができる。前記ビニル系単量体またはオリゴマーは、ビニル基を１以上、２以上または３以上含む単量体またはオリゴマーであってもよいし、例えば、ビニル系単量体は、ジビニルベンゼン、スチレンまたはパラメチルスチレンであってもよい。
【００６７】
発明の他の実施形態によれば、前記溶媒−高分子粒子の相互作用因子αＰｉおよび溶媒−（メタ）アクリレートバインダーの相互作用因子αＢｉを用いて溶媒をスクリーニングする段階；および前記スクリーニングした溶媒、高分子粒子および（メタ）アクリレートバインダーを含む組成物を製造する段階；を含む組成物の製造方法を提供する。
【００６８】
前記スクリーニングした溶媒は、上述のような方法でスクリーニングされ、目的とする組成物の用途、特性などによって適切な溶媒をスクリーニングできる。具体的には、前記組成物の製造方法において、前記溶媒−高分子粒子の相互作用因子αＰｉおよび溶媒−（メタ）アクリレートバインダーの相互作用因子αＢｉを用いてスクリーニングされた溶媒を用いることによって、溶媒に対する高分子粒子の膨潤現象を実験なくても正確に評価して適した溶媒をスクリーニングして前記組成物に含むことが可能である。
【００６９】
一方、前記他の実施形態による組成物の製造方法に使用可能な前記高分子粒子および（メタ）アクリレートバインダーは、上述した組成物に記載されたような種類を使用することができる。
【００７０】
発明のさらに他の実施形態によれば、上述した組成物の硬化物を含む光学フィルムを提供する。
【００７１】
前記組成物は、前記溶媒−高分子粒子の相互作用因子αＰｉおよび溶媒−（メタ）アクリレートバインダーの相互作用因子αＢｉを用いてスクリーニングされた溶媒を含むので、このような組成物の硬化物を含む光学フィルムは、フィルム内部に溶媒が全て乾燥せずに残留していても、膨潤現象で発生する高分子粒子およびバインダーの体積または重量の増加量を予測でき、特に、溶媒に対する高分子粒子の膨潤現象を実験なくても正確に評価して適した溶媒が含まれるようにすることが可能である。
【００７２】
また、前記組成物の硬化物を含む光学フィルムは、高温および高湿条件下でもヘイズ変化率が低くなる。具体的には、前記光学フィルムは、下記式３によるヘイズ変化量（△Ｈ）が０．４％以下、０．３％以下、０．２％以下、または０．１％以下である。
【００７３】
［式３］
△Ｈ（％）＝│Ｈｆ−Ｈｉ│
【００７４】
上記式３中、
Ｈｆは温度８５℃および湿度８５％で２４時間維持させた後の光学フィルムのヘイズであり、
Ｈｉは高温高湿で維持させる前の光学フィルムのヘイズである。
【００７５】
前記さらに他の実施形態による光学フィルムは、厚さが１〜１００μｍ、２〜９０μｍ、３〜８０μｍ、または４〜７０μｍであってもよい。
【００７６】
発明のさらに他の実施形態によれば、上述した光学フィルムを含むディスプレイ装置が提供できる。
【００７７】
前記光学フィルムの優れた光学特性によって、上述した光学フィルムを含むディスプレイ装置において、外光の反射または像の映りによるコントラストの低下や、視認性の低下を防止できる。
【００７８】
前記ディスプレイ装置の具体例が限定されるものではなく、例えば、液晶表示装置（Ｌｉｑｕｉｄ  Ｃｒｙｓｔａｌ  Ｄｉｓｐｌａｙ）、プラズマディスプレイ装置、有機発光ダイオード装置（Ｏｒｇａｎｉｃ  Ｌｉｇｈｔ  Ｅｍｉｔｔｉｎｇ  Ｄｉｏｄｅｓ）などの装置であってもよい。
【００７９】
一つの例として、前記ディスプレイ装置は、互いに対向する一対の偏光板；前記一対の偏光板の間に順次に積層された薄膜トランジスタ、カラーフィルタおよび液晶セル；およびバックライトユニットを含む液晶ディスプレイ装置であってもよい。
【００８０】
前記ディスプレイ装置において、前記光学フィルムは、ディスプレイパネルの観測者側またはバックライト側の最外角の表面に備えられる。
【００８１】
前記光学フィルムを含むディスプレイ装置は、一対の偏光板のうち、相対的にバックライトユニットと距離の遠い偏光板の一面に光学フィルムが位置し得る。
【００８２】
また、前記ディスプレイ装置は、ディスプレイパネルと、前記パネルの少なくとも一面に備えられた偏光子と、前記偏光子のパネルと接する反対側面に備えられた光学フィルムとを含むことができる。
【００８３】
以下、本発明を実施例に基づいてより詳しく説明するが、下記に開示される本発明の実施形態はあくまで例示であって、本発明の範囲はこれらの実施形態に限定されない。
【実施例】
【００８４】
＜実施例＞
実施例１および２
（１）溶媒スクリーニング
ポリスチレン（ｐｏｌｙｓｔｙｒｅｎｅ、ＰＳ）およびポリメチルメタクリレート（ｐｏｌｙｍｅｔｈｙｌ  ｍｅｔｈａｃｙｌａｔｅ、ＰＭＭＡ）が１：２の重量比からなる高分子粒子が下記表１のアクリレートバインダーＡ、Ｂ、Ｃ、Ｄ内にそれぞれ存在する場合、溶媒−高分子粒子の相互作用因子αＰｉおよび溶媒−バインダーの相互作用因子αＢｉを下記式１および２で計算した。
【００８５】
【表１】
2021532245.tif 000007
【００８６】
【数５】
2021532245.tif 000008
【００８７】
上記式１中、
ＮＰは高分子粒子を構成する高分子の種類の個数を意味し、
ａｊは全体高分子粒子の重量に対する各高分子粒子の重量比率を意味し、
△μｊｉは高分子粒子ｊに対する溶媒ｉの混合エネルギー（ｍｉｘｉｎｇ  ｅｎｅｒｇｙ）を意味し、△μｓｊｉは前記△μｊｉの標準化された（ｓｔａｎｄａｒｄｉｚａｔｉｏｎ）値で、下記式１−１で表したものである：
【００８８】
【数６】
2021532245.tif 000009
【００８９】
上記式１−１中、
△μｊｉは高分子粒子ｊに対する溶媒ｉの混合エネルギー（ｍｉｘｉｎｇ  ｅｎｅｒｇｙ）を意味し、
Ｍｊは前記△μｊｉの平均を意味し、
σｊは前記△μｊｉの標準偏差を意味する。
【００９０】
【数７】
2021532245.tif 000010
【００９１】
上記式２中、
ＮＢは（メタ）アクリレートバインダーの種類の個数を意味し、
ａｋは全体（メタ）アクリレートバインダーの重量に対する各（メタ）アクリレートバインダーの重量比率を意味し、
△μｋｉは（メタ）アクリレートバインダーｋに対する溶媒ｉの混合エネルギー（ｍｉｘｉｎｇ  ｅｎｅｒｇｙ）を意味し、△μｓｋｉは前記△μｋｉの標準化された（ｓｔａｎｄａｒｄｉｚａｔｉｏｎ）値で、下記式２−１で表したものである：
【００９２】
【数８】
2021532245.tif 000011
【００９３】
上記式２−１中、
△μｋｉは（メタ）アクリレートバインダーｋに対する溶媒ｉの混合エネルギー（ｍｉｘｉｎｇ  ｅｎｅｒｇｙ）を意味し、
Ｍｋは前記△μｋｉの平均を意味し、
σｋは前記△μｋｉの標準偏差を意味する。
【００９４】
一方、アクリレートバインダーの種類が異なることにより、溶媒−アクリレートバインダーＡの相互作用因子をαＢｉ（Ａ）とし、溶媒−アクリレートバインダーＢの相互作用因子をαＢｉ（Ｂ）とし、溶媒−アクリレートバインダーＣの相互作用因子をαＢｉ（Ｃ）とし、溶媒−アクリレートバインダーＤの相互作用因子αＢｉ（Ｄ）とし、このうち計算された溶媒−高分子粒子の相互作用因子αＰｉおよび溶媒−アクリレートバインダーＡの相互作用因子αＢｉ（Ａ）を下記表２に示した。
【００９５】
【表２】
2021532245.tif 000012
【００９６】
以後、トルエンと２−ブタノールを基準溶媒として用い、トルエンと２−ブタノールそれぞれのαＰｉおよびαＢｉ（Ａ）の間にαＰｉおよびαＢｉ（Ａ）値が位置し且つ沸点が１１０℃以下である溶媒グループＡをスクリーニングし、基準溶媒であるトルエンと２−ブタノールそれぞれのαＰｉおよびαＢｉ（Ｂ）の間にαＰｉおよびαＢｉ（Ｂ）値が位置し且つ沸点が１１０℃以下である溶媒グループＢをスクリーニングし、基準溶媒であるトルエンと２−ブタノールそれぞれのαＰｉおよびαＢｉ（Ｃ）の間にαＰｉおよびαＢｉ（Ｃ）値が位置し且つ沸点が１１０℃以下である溶媒グループＣをスクリーニングし、基準溶媒であるトルエンと２−ブタノールそれぞれのαＰｉおよびαＢｉ（Ｄ）の間にαＰｉおよびαＢｉ（Ｄ）値が位置し且つ沸点が１１０℃以下である溶媒グループＤをスクリーニングした。
【００９７】
前記溶媒スクリーニングの結果、前記溶媒グループＡ〜Ｄには、共通して前記ジイソプロピルエーテルおよび２−メチル−２−ブタノールが含まれており、これらがスクリーニング溶媒に相当することを確認した。よって、前記ジイソプロピルエーテルおよび２−メチル−２−ブタノールそれぞれの沸点、蒸気圧およびスコアを下記表３に示した。また、前記基準溶媒であるトルエンおよび２−ブタノールの沸点、蒸気圧およびスコアも下記表３に示した。
【００９８】
この時、スコアは当該溶媒と（メタ）アクリレートバインダーとの間の混合エネルギー（ΔμＢ）と当該溶媒と高分子粒子との間の混合エネルギー（ΔμＰ）との差を意味し、下記式４により計算した。下記表３に示したスコア値は前記表１のアクリレートバインダーＡを用いて計算された値であり、このようなスコア値は後述する実施例１に相当する。
【００９９】
［式４］
スコア＝ΔμＢ−ΔμＰ
【０１００】
【表３】
2021532245.tif 000013
【０１０１】
（２）組成物の製造
下記表４に記載の成分を混合して光学フィルム用組成物を製造した。具体的には、実施例１の組成物は、前記表３でスクリーニングされた溶媒のうちジイソプロピルエーテルを用い、実施例２の組成物は、前記表３でスクリーニングされた溶媒のうち２−メチル−２−ブタノールを用いた。また、実施例１および２は、コーティングフィルムに含まれている高分子粒子の凝集を適切に調節するために、２−ブタノールおよびメチルイソブチルケトンをさらに用いた。
【０１０２】
比較例１〜３
下記表４に記載の成分を混合して光学フィルム用組成物を製造したが、前記表３でスクリーニングされた溶媒を用いなかった。
【０１０３】
【表４】
2021532245.tif 000014
【０１０４】
−１１０６４Ａ：ペンタエリスリトールトリアクリレート（ＰＥＴＡ）とヘキサメチレンジイソシアネート（ＨＭＤＩ）とがウレタン結合で連結されたウレタンアクリレート（ＳＫ  Ｅｎｔｉｓ社、分子量４，０００）
−ＫＩＰ−１００Ｆ：光開始剤、ＩＧＭ  Ｒｅｓｉｎｓ  ｂ．ｖ．社
−Ｔｅｇｏ−２７０：レベリング剤、Ｅｖｏｎｉｋ社
−Ｆ−４７７：レベリング剤、ＤＩＣ  Ｃｈｅｍｉｃａｌ社
−ＸＸ−１０３ＢＱ：ポリスチレン−ポリメチルメタクリレート（Ｐｏｌｙｓｔｙｒｅｎｅ−Ｐｏｌｙｍｅｔｈｙｌｍｅｔｈａｃｒｙｌａｔｅ）架橋共重合体微粒子、Ｓｅｋｉｓｕｉ  Ｐｌａｓｔｉｃｓ社、粒径：２．０μｍ、屈折率：１．５１５
−ＸＸ−１１３ＢＱ：ポリスチレン−ポリメチルメタクリレート（Ｐｏｌｙｓｔｙｒｅｎｅ−Ｐｏｌｙｍｅｔｈｙｌｍｅｔｈａｃｒｙｌａｔｅ）架橋共重合体微粒子、Ｓｅｋｉｓｕｉ  Ｐｌａｓｔｉｃｓ社、粒径：２．０μｍ、屈折率：１．５５５
−ＭＡ−ＳＴ：シリカゾル、Ｎｉｓｓａｎ  Ｃｈｅｍｉｃａｌ社、３０％ｉｎメタノール
【０１０５】
実験例
１．光学フィルムの製造
厚さ８０μｍのポリエチレンテレフタレート（ＰＥＴ）基材に、前記表４に記載の実施例および比較例の組成物をそれぞれコーティングし、乾燥および光硬化して光学フィルムを製造した。
【０１０６】
具体的には、ポリエチレンテレフタレート基材にそれぞれの組成物を＃１２のｍａｙｅｒ  ｂａｒでコーティングした後、６０℃の温度で２分乾燥し、ＵＶ硬化した。この時、ＵＶランプはＨ  ｂｕｌｂを用い、窒素雰囲気下で硬化反応を進行させ、硬化時に照射されたＵＶ光量は１５０ｍＪ／ｃｍ２である。また、硬化したフィルムの厚さは下記表５に示した。
【０１０７】
【表５】
2021532245.tif 000015
【０１０８】
２．光学フィルム内の溶媒の残留分析
ＴＤ  ＧＣ−Ｍａｓｓ  Ｃｈｒｏｍａｔｏｇｒａｐｈｙにより、光学フィルムから揮発したＶＯＣ（Ｖｏｌａｔｉｌｅ  Ｏｒｇａｎｉｃ  Ｃｏｍｐｏｎｅｎｔ）によって光学フィルム内の残留溶媒を分析した。標準溶液としてメタノールで希釈したトルエン（濃度４ｕｇ／ｕＬ）を用いた。
【０１０９】
具体的には、標準溶液１ｕＬをＴｅｎａｘ  Ｔｕｂｅに注入（ｉｎｊｅｃｔｉｏｎ）した後、キャップ（Ｃａｐ）を被せて、ＴＤで分析して標準溶液のＰｅａｋ  Ａｒｅａ情報を収集した。この後、質量を測定したフィルムサンプルをＨｏｌｌｏｗ  Ｔｕｂｅに入れて、１８０℃で３０分間加熱した後、揮発した成分をＴＤ  ＧＣ／ＭＳ  Ｃｈｒｏｍａｔｏｇｒａｐｈｙで分析して当該物質のＰｅａｋ  Ａｒｅａを確認した。この後、下記式５により揮発したＶＯＣを計算し、これにより、光学フィルム内の残留溶媒の含有量を導出してその結果を下記表６に示した。
【０１１０】
［式５］
ＶＯＣｃｏｍｐｏｕｎｄ＝［（Ａｃｏｍｐｏｕｎｄ／Ａｓｔｄ）×Ｃｓｔｄ］／Ｗｓａｍｐｌｅ
【０１１１】
上記式５中、ＶＯＣｃｏｍｐｏｕｎｄは測定試料で発生した個別物質のＶＯＣ値（ｕｇ／ｇ）であり、
Ａｃｏｍｐｏｕｎｄは測定試料の個別物質ｐｅａｋのｃｈｒｏｍａｔｏｇｒａｍ  ａｒｅａであり、
Ａｓｔｄはトルエン標準溶液のｐｅａｋ  ａｒｅａであり、
Ｃｓｔｄはトルエン標準溶液を用いて注入されたｔｏｌｕｅｎｅの質量（約４ｕｇ）であり、
Ｗｓａｍｐｌｅは測定試料の重量（ｇ）である。
【０１１２】
一方、ＴＤ  ＧＣ−Ｍａｓｓ  Ｃｈｒｏｍａｔｏｇｒａｐｈｙの測定条件は次の通りである。
【０１１３】
ＧＣ  ｏｖｅｎ：５０℃から１０℃／ｍｉｎの速度で３００℃まで昇温する
Ｃｏｌｕｍｎ：ＨＰ−５ＭＳ（６０ｍ×０．３２ｍｍ×０．２５ｕｍ  Ｉ．Ｄ）
【０１１４】
【表６】
2021532245.tif 000016
【０１１５】
前記表６によれば、実施例１および２は、光学フィルム内に６ｕｇ／ｇ以上の溶媒が残っているが、比較例１〜３には溶媒が残っていないことを確認した。これにより、比較例１〜３は、高分子粒子が溶媒によって膨潤されず、バインダーと高分子粒子との間の微細な空間（Ｖｏｉｄ）が生じることによって、高温および高湿条件の前後のヘイズ変化量が大きく増加することを予測できる。
【０１１６】
３．耐湿熱評価前後の透過率およびヘイズの測定
実施例および比較例の組成物を用いてそれぞれ製造された光学フィルムに対して初期透過率およびヘイズを測定した。具体的には、ヘイズ測定器（ＨＭ−１５０、Ａ光源、村上社製）を用いて、ＪＩＳ  Ｋ７３６１規格によって透過率を測定し、ＪＩＳ  Ｋ７１３６規格によってヘイズを測定し、その結果を下記表７にそれぞれ初期透過率および初期ヘイズ（Ｈｆ）として示した。
【０１１７】
以後、光学フィルムを温度８５℃および湿度８５％のチャンバに入れて２４時間放置させた後、ヘイズおよび透過率を測定し、その結果を下記表７にそれぞれ耐湿熱評価後の透過率およびヘイズ（Ｈｉ）として示した。
【０１１８】
また、初期ヘイズ（Ｈｆ）と耐湿熱評価後のヘイズ（Ｈｉ）との差を計算して、耐湿熱評価前後のヘイズの評価程度を下記表７にヘイズ変化量（△Ｈ）として示した。
【０１１９】
【表７】
2021532245.tif 000017
【０１２０】
前記表７によれば、スクリーニングされた溶媒を含む実施例１および２の組成物で形成された光学フィルムは、スクリーニングされた溶媒を含まない比較例１〜３の組成物で形成された光学フィルムに比べて、耐湿熱評価前後のヘイズ変化量が顕著に低いことを確認した。
【図１】
2021532245.tif 000022
【国際調査報告】
2021532245.tif 000023
2021532245.tif 000024
2021532245.tif 000025
2021532245.tif 000026